Способы оценки эксплуатационной работоспособности профилированного листа из полимерных композитных материалов

1. Способ оценки эксплуатационной работоспособности профилированного листа из полимерных композитных материалов, состоящий в проведении испытаний на трехточечный изгиб образца листа нагрузкой до близких к разрушающим значениям нагрузки и прогиба и сравнения этих показателей с соответствующими расчетными значениями, отличающийся тем, что образец профилированного листа, установленный на опорных ложементах испытательной оснастки, на первом этапе испытаний нагружают линейно распределенной нагрузкой заданного номинала, передаваемой через нагружающую балку и имитирующей эксплуатационную нагрузку для заданного расстояния между опорами, и в течение заданного времени осуществляют контроль состояния листа и его прогиба, при этом считают, что образец выдержал проверку при условии отсутствия визуально наблюдаемых признаков разрушения, а его максимальные деформации/прогиб под действием номинальной нагрузки в течение 5 минут не выше допустимых расчетных значений, затем на втором этапе образец дополнительно нагружают линейно распределенной нагрузкой заданного номинала, передаваемой через нагружающую балку и имитирующей предельную расчетную величину, в условиях контроля состояния профилированного листа и его прогиба, при этом считают, что образец выдержал проверку при условии, что он без визуально наблюдаемых признаков разрушения выдержал максимальную нагрузку в течение 60 мин, затем на третьем этапе проводят разгрузку нагруженного профилированного листа и осуществляют контроль за состоянием его остаточного прогиба, при этом считают, что образец выдержал проверку при условии, что его остаточные деформации/прогиб не превышают допустимые расчетные значения, по результатам проведенных на трех этапах испытаний делают вывод о работоспобности профилированного листа и изделий на его основе при изгибе в условиях использования по целевому назначению.
2. Способ оценки работоспособности профилированного листа из полимерных композитных материалов путем определения заданных эксплуатационных характеристик, состоящий в проведении испытаний на изгиб образца листа нагрузкой до близких к разрушающим значениям нагрузки и прогиба и сравнения этих показателей с соответствующими расчетными значениями, отличающийся тем, что образец профилированного листа, установленный на опорных ложементах испытательной оснастки, нагружают линейно распределенной нагрузкой прессового типа, имитирующей эксплуатационную нагрузку для заданного расстояния между опорами, до достижения заданных деформаций в условиях контроля за его состоянием, при этом считают, что образец выдержал проверку при условии, что он без визуально наблюдаемых признаков разрушения выдержал максимальную деформацию/прогиб в течение 60 мин, по результатам проведенного испытания делают вывод о работоспобности профилированного листа и изделий на его основе при изгибе в условиях использования по целевому назначению.